СПОСОБ ПОЛУЧЕНИЯ ОДНОРОДНЫХ МАТИРОВАННЫХ ПОКРЫТИЙ С ПОМОЩЬЮ РАДИАЦИОННОГО ОТВЕРЖДЕНИЯ

1. Способ получения матовых поверхностей, отличающийся тем, что
(1) на подложку наносят отверждаемое под действием радиационного излучения средство в виде покрытия,
2
(2) отверждаемое под действием радиационного излучения покрытие из этапа (1) облучают ультрафиолетовым светом с длиной волны от ≥200 нм до ≤420 нм при дозе облучения от 25 до 120 мДж/см,
(3) полученное на этапе (2) покрытие облучают ультрафиолетовым светом с длиной волны от ≥120 нм до ≤230 нм,
(4) получаемое на этапе (3) покрытие подвергают окончательному отверждению посредством актиничного излучения.
2. Способ по п. 1, отличающийся тем, что на этапе (2) облучение осуществляют ультрафиолетовым светом с длиной волны от ≥280 нм до ≤420 нм.
3. Способ по п. 1 или 2, отличающийся тем, что облучение на этапе (3) осуществляют ультрафиолетовым светом с длиной волны от ≥150 нм до ≤225 нм.
2
4. Способ по п. 1 или 2, отличающийся тем, что доза облучения на этапе (2) составляет от 30 до 100 мДж/см.
2
5. Способ по п. 1 или 2, отличающийся тем, что окончательное отверждение на этапе (4) осуществляют ультрафиолетовым излучением с длиной волны от ≥200 нм до ≤420 нм при дозе облучения от 80 до 4000 мДж/см.
6. Способ по п. 1 или 2, отличающийся тем, что окончательное отверждение на этапе (4) осуществляют с помощью облучения электронами при дозе от 10 до 100 кГр.
7. Способ по п. 1 или 2, отличающийся тем, что на этапе (1) применяют средство в виде покрытия, содержащее
a) одно или несколько отверждаемых под действием радиационного излучения связующих веществ,
c) один или несколько фотоинициаторов.
8. Способ по п. 7, отличающийся тем, что в качестве отверждаемого под действием радиационного излучения связующего вещества a) применяют олигомер и/или полимер, выбранный из группы, состоящей из (мет)акрилсополимеров, полиэфир(мет)акрилатов, сложных полиэфир(мет)акрилатов, эпокси(мет)акрилатов, уретан(мет)акрилатов, амино(мет)акрилатов, меламин(мет)акрилатов, кремнийсодержащих (мет)акрилатов и фосфазен(мет)акрилатов.
9. Способ по одному из пп. 1, 2 или 8, отличающийся тем, что на этапе (1) средство в виде покрытия с толщиной слоя от ≥5 мкм до <650 мкм наносят на подложку.
10. Способ по одному из пп. 1, 2 или 8, отличающийся тем, что этап (2) осуществляют в атмосферных условиях, а этап (3) - в атмосфере инертного газа.
11. Подложки, на которые наносят покрытие способом по одному из пп. 1-10.